1 Procédé de préparation dʼune composition dʼélectrode, le procédé comprenant : la combinaison d’une matière active dʼélectrode, d’un liant, de nanotubes de carbone et, facultativement, d’un noir de carbone ; et le traitement du liant en présence des nanotubes de carbone, dans lequel, le procédé est mené en l’absence de solvant et les nanotubes de carbone ont une BET dans une plage d’environ 80 à environ 500 m 2 /g. 2 Procédé selon la revendication 1, dans lequel les nanotubes de carbone sont des nanotubes de carbone multifonctionnels multi-parois, ayant une BET dans une plage dʼenviron 200 à environ 500 m 2 /g. 3 Procédé selon la revendication 1 ou 2, dans lequel la matière active d’électrode, le liant, les nanotubes de carbone, le noir de carbone facultatif et la composition d’électrode sont des matériaux particulaires libres. 4 Procédé selon l’une quelconque des revendications 1 à 3, dans lequel les nanotubes de carbone sont fournis en combinaison avec un noir de carbone ayant une BET qui n’est pas supérieure à 1 600m 2 /g et un OAN qui n’est pas supérieur à 650 ml/100 g. 5 Procédé selon l’une quelconque revendication 4, dans lequel le rapport en % en poids du noir de carbone sur les nanotubes de carbone est dans une plage d’environ 60:40 à environ 10:90. 6 Procédé selon la revendication 4 ou 5, dans lequel le noir de carbone a une BET qui n’est pas supérieure à environ 1 600 m 2 /g et un OAN qui n’est pas supérieur à environ 650 ml/100 g. 7 Procédé selon l’une quelconque des revendications 1 à 6, dans lequel la matière active d’électrode est un composé de métal de transition au lithium ou dans lequel la matière d’électrode est du graphite, un composé contenant du silicium, ou une combinaison quelconque de ceux-ci. 8 Procédé selon l’une quelconque des revendications 1 à 7, dans lequel le liant est un liant pouvant former des fibrilles, un liant ne pouvant pas former de fibrilles, ou une combinaison quelconque de ceux-ci. 9 Procédé selon l’une quelconque des revendications 1 à 8, dans lequel le procédé est mené en présence des nanotubes de carbone en guise de seul agent de fibrillation. 10 Procédé selon l’une quelconque des revendications 1 à 9, dans lequel le procédé est mené en présence des nanotubes de carbone et du noir de carbone en guise des seuls agents de fibrillation. 11 Procédé comprenant en outre lʼapplication de la composition dʼélectrode préparée selon l’une quelconque des revendications précédentes à un substrat conducteur, pour former une électrode de batterie. 12 Procédé comprenant en outre le traitement de la composition dʼélectrode préparée selon l’une quelconque des revendications précédentes pour former un film autoportant. 13 Procédé sans solvant pour la préparation dʼune composition dʼélectrode, le procédé comprenant : la combinaison d’une matière active dʼélectrode, d’un liant pouvant former des fibrilles, de nanotubes de carbone, et, facultativement, d’un noir de carbone ; et la soumission du liant pouvant former des fibrillesà une opération de formation de fibrilles en présence des nanotubes de carbone, dans lequel : la matière active dʼélectrode, le liant pouvant former des fibrilles, les nanotubes de carbone et la composition dʼélectrode sont des matériaux particulaires libres, et les nanotubes de carbone ont une BET dans une plage dʼenviron 80 à environ 500 m 2 /g. 14 Procédé de préparation dʼune composition dʼélectrode, le procédé comprenant : (a) la soumission d’un liant à des conditions de cisaillement élevé en présence de nanotubes de carbone, et, facultativement, d’un noir de carbone, pour traiter le liant ; et (b) l’ajout d’une matière active d’électrode avant, pendant ou après l’étape (a), dans lequel, le procédé est mené sans ajouter de solvant et les nanotubes de carbone ont une BET dans une plage d’environ 80 à environ 500 m 2 /g. 15 Film traité par voie sèche comprenant : une matière active dʼélectrode, un liant traité, des nanotubes de carbone, et. Facultativement, un noir de carbone, dans lequel avant une quelconque opération de séchage, lʼélectrode de film contient un résidu de solvant en une quantité ne dépassant pas 1 % en poids par rapport au poids théorique de lʼélectrode de film, dans lequel les nanotubes de carbone ont une BET dans une plage dʼenviron 80 à environ 500 m 2 /g.